(57)【特許請求の範囲】
【請求項１】
炭酸ガス、ＳＯｘ、ＮＯｘおよび他の酸成分を吸着したアニオン交換樹脂を再生剤と接触させることにより再生する方法において、該再生剤として、炭酸イオンおよび／又は重炭酸イオンを含む水溶液を用いるアニオン交換樹脂の再生方法であって、
前記再生剤が、アルカリ濃度０．１〜２０重量％でｐＨ１３〜１４のアルカリ水溶液に炭酸ガスをバブリングすることにより、炭酸イオンおよび／又は重炭酸イオン濃度を重炭酸イオン換算で１０００ｍｇ／Ｌ以上としたものであることを特徴とするアニオン交換樹脂の再生方法。
【請求項２】
請求項１において、前記アニオン交換樹脂容量に対して３〜２０倍容量の前記再生剤を通水速度ＳＶ３〜６０ｈｒ−１で該アニオン交換樹脂層に通液することを特徴とするアニオン交換樹脂の再生方法。
【請求項３】
請求項１又は２において、前記再生剤と接触させて再生したアニオン交換樹脂を、炭酸ガス、ＳＯｘ、ＮＯｘおよび他の酸成分を吸収したアミン液と接触させてアミン液を再生することを特徴とするアミン液の再生方法。
【請求項４】
請求項３において、前記アニオン交換樹脂層に前記アミン液を通液することにより該アミン液を再生する方法であって、該アニオン交換樹脂層の流出液中のＳＯｘおよび／又はＮＯｘ濃度が予め設定した基準値に達した時点でアミン液の通液を停止して、該アニオン交換樹脂の再生を行うことを特徴とするアミン液の再生方法。
【請求項５】
請求項４において、前記アニオン交換樹脂層の流出液中のＳＯｘおよび／又はＮＯｘ濃度をイオンクロマトグラフィで検出することを特徴とするアミン液の再生方法。
【請求項６】
請求項３において、前記アニオン交換樹脂層に前記アミン液を通液することにより該アミン液を再生する方法であって、下記〔１〕式により算出される通液可能量まで該アミン液を通液した時点でアミン液の通液を停止して、該アニオン交換樹脂の再生を行うことを特徴とするアミン液の再生方法。
通液可能量＝Ｒ×Ｍ／Ａ      ・・・〔１〕
（ただし、Ｒ＝アニオン交換樹脂量（Ｌ）
Ｍ＝アニオン交換樹脂の有効イオン交換容量（ｅｑ／Ｌ−樹脂）
Ａ＝アミン液中に存在するＳＯｘおよびＮＯｘを含む強酸性アニオンの
当量（ｅｑ／Ｌ−アミン液）
【発明の詳細な説明】
【技術分野】
【０００１】
本発明は、炭酸ガス、ＳＯｘ、ＮＯｘおよび他の酸成分を含むアミン液、特に燃焼ガス中の炭酸ガスを吸収するために使用された炭酸ガス、ＳＯｘ，ＮＯｘおよび他の酸成分を含むアミン液の再生に使用され、これら酸成分を吸着したアニオン交換樹脂を再生する方法と、再生されたアニオン交換樹脂を用いてアミン液を再生する方法に関するものである。
【背景技術】
【０００２】
石油、天然ガス等のガス精製プロセスでは、硫化水素、炭酸ガス、その他酸成分を含む酸性ガスが発生するので、これをアミン液と接触させることにより精製している。この場合、この酸性ガスを、ガス精製工程における吸収塔において、アルカノールアミン等のアミン液（リーンアミン液）と接触させることにより含有される酸成分をアミン液に吸収させて除去し、精製ガスは下流プロセスへ送給する。酸成分を吸収したアミン液（リッチアミン液）は、再生塔に導入し、リボイラを熱源として精留することによって、蒸気ストリッピングにより熱分解性のアミン塩を分解して、硫化水素、炭酸ガス等の揮散性の酸成分を放出させて除去することにより１次再生する。１次再生したアミン液は吸収塔に循環し、酸成分の吸収除去に再使用する。放出された硫化水素、炭酸ガス等の揮散性の酸性ガスはそれぞれの回収装置へ送られる。
【０００３】
石油、天然ガス等のガス精製プロセスで発生する酸性ガスに含まれる酸成分は、硫化水素、炭酸ガスが主成分であるが、この他に硫化カルボニル、シアン化水素、ギ酸、酢酸、シュウ酸、チオシアン酸、チオ硫酸、その他の無機酸等を微量成分として含む。これらの酸性ガスに含まれるすべての酸成分が、吸収塔においてアミン液に吸収され、アミン塩となる。再生塔では、硫化水素、炭酸ガスのアミン塩のような熱分解性のアミン塩を熱分解し、分解で生成した硫化水素、炭酸ガス等の揮散性の酸性ガスを放出させることによりアミン液が１次再生される。しかし、ギ酸、酢酸、シュウ酸、チオシアン酸、チオ硫酸、その他の無機酸等のアミン塩のように熱安定性のアミン塩（Heat  Stable  Amine  Salt：以下、「ＨＳＡＳ」と記す場合がある。）は再生塔では熱分解されず、アミン液中に蓄積する。このような熱安定性アミン塩（ＨＳＡＳ）が蓄積すると、吸収塔におけるアミン液の吸収効率が低下する上に、その濃度が２〜３重量％になると装置の腐食や運転中の発泡の原因となるので、ＨＳＡＳが蓄積したリーンアミン液から、イオン交換樹脂を用いてＨＳＡＳを吸着除去する２次再生が行われる。
【０００４】
この２次再生方法として、特許文献１（特開平５−２９４９０２）には、カチオン交換樹脂層およびアニオン交換樹脂層にアミン液を通液することにより、アミン液中のカチオンおよびアニオンを除去することが記載されている。
【０００５】
上記特許文献１を含む従来のリーンアミン液の２次再生では、ガス精製工程の再生塔での１次再生で硫化水素、炭酸ガス等の揮散性の酸性ガスを除去したアミン液を、ガス精製工程に付随して設けられたカチオン交換樹脂塔およびアニオン交換樹脂塔へ通液して、アミン液中のカチオンおよびアニオンを除去している。
【０００６】
このようなイオン交換法では、イオン交換樹脂のイオン交換容量が飽和すると、除去対象のイオンが除去できなくなるので、アニオン交換樹脂の場合は水酸化ナトリウム水溶液のようなアルカリにより、またカチオン交換樹脂の場合は硫酸水溶液のような酸により再生して再利用している。
【０００７】
ところで、近年、炭酸ガスの排出規制などの観点から、ボイラの煙道ガス等の石炭や石油などの燃焼ガスから、炭酸ガスその他の有害成分を除去する必要が高まり、このような燃焼ガスの処理に上記のアミン液の採用が検討されている。このような燃焼ガスをアミン液と接触させると、石油、天然ガス等のガス精製プロセスで発生する酸性ガスの場合と同様に、燃焼ガス中の酸成分をアミン液に吸収させて除去することができる。酸成分を吸収したアミン液は、上記と同様に再生塔で熱分解により１次再生して揮散性の酸性ガスを系外に放出し、残るＨＳＡＳをイオン交換樹脂で２次再生して再利用することができる。
【０００８】
この場合、ボイラの煙道ガス等の石炭や石油などの燃焼ガスは、吸収塔におけるアミン液との接触に先立ち、脱硫装置や脱硝装置によりＳＯｘおよびＮＯｘが除去されるが、これらを完全に除去することはできず、残留したＳＯｘおよびＮＯｘは吸収塔でアミン液に吸収されてＨＳＡＳを構成する。その他、アミン液には、アミン液の分解、変性等により生成するギ酸や酢酸等も、ＨＳＡＳを構成する。前述の如く、これらのＨＳＡＳは１次再生の熱分解では放出されないため、２次再生でアニオン交換樹脂に吸着される。このうち、ＮＯｘはアミン液中で硝酸イオンとして存在しアニオン交換樹脂に強く吸着して除去されるが、アニオン交換樹脂との吸着性が強いためアニオン交換樹脂の再生不良となる場合がある。特に再生剤として水酸化ナトリウムなどアルカリ水溶液のみを使用した場合、硝酸イオンの脱着が不十分な結果となり、再生したアニオン交換樹脂を使用したときに十分なＨＳＡＳの吸着量を確保できないという問題がある。
【０００９】
また、燃焼ガス中の炭酸ガスは、吸収塔でアミン液に吸収され、アミン液中に高濃度で存在するため、１次再生において熱分解により放出しても、アミン液にはなお高濃度の炭酸ガスが含まれ、この炭酸ガスがアミン液の２次再生においてアニオン交換樹脂に吸着されることになる。即ち、２次再生では、ＳＯｘ、ＮＯｘやギ酸、酢酸等のＨＳＡＳを吸着除去する際に、アミン液中に高濃度で存在する揮散性の炭酸ガスもアニオン交換樹脂に吸着されるため、アニオン交換樹脂の吸着容量が、炭酸ガスにより消費されることになる。従って、アニオン交換樹脂によるＨＳＡＳの吸着除去量を確保するためには、アニオン交換樹脂の再生を頻繁に行う必要があり、再生剤を多量に消費するという問題がある。
【００１０】
一方、アニオン交換樹脂の再生塔での炭酸ガスの除去率を上げるためには、蒸気使用量や真空度の増加を伴い、処理費が嵩むため、実用的ではない。
即ち、炭酸ガスは再生塔で物理的に除去できるが、高濃度の炭酸ガスを含むアミン液から低濃度の炭酸ガスを含むアミン液に再生するには、再生塔における除去率を高くする必要がある。このためには熱分解温度を高くし、真空度を上げるなどの措置が必要であり、処理コストが嵩み、アミン液に対する悪影響も考えられる。これを避けるために、分流するリーンアミン液の流路に第２の再生塔を設け、２次再生を行うリーンアミン液についてのみ炭酸ガスの除去処理を行うようにすることで、蒸気使用量や真空度の増加を低減はできるが、第２の再生塔においてアミン液中の炭酸ガスが低濃度となるまで炭酸ガスを除去するには、複雑な操作を伴うとともにアミン液に対する悪影響も考えられ、やはり実用性に欠ける。
【先行技術文献】
【特許文献】
【００１１】
【特許文献１】特開平５−２９４９０２号公報
【発明の概要】
【発明が解決しようとする課題】
【００１２】
本発明の課題は、炭酸ガス、ＳＯｘ、ＮＯｘおよび他の酸成分を含むアミン液、特に燃焼ガス中の炭酸ガスを吸収するために使用された炭酸ガス、ＳＯｘ，ＮＯｘおよび他の酸成分を含むアミン液の再生に使用され、これら酸成分を吸着したアニオン交換樹脂を効率的に再生する方法と、再生されたアニオン交換樹脂を用いてアミン液を効率的に再生する方法を提供することにある。
【課題を解決するための手段】
【００１３】
本発明者らは、アニオン交換樹脂に吸着した硝酸イオンの脱着方法について鋭意検討を行った結果、炭酸イオンおよび／又は重炭酸イオンを含むアルカリ水溶液を再生剤として使用すると、硝酸イオンを効率的に脱着できることを見出した。これは、アニオン交換樹脂との吸着性は炭酸ガスに比べて硝酸イオンの方が高いものの、吸着性の差を逆転される濃度差を設けた再生条件を適用することで、硝酸イオンを効率的に脱着できることによるものと推定される。
【００１４】
本発明はこのような知見に基いて達成されたものであり、以下を要旨とする。
【００１５】
［１］  炭酸ガス、ＳＯｘ、ＮＯｘおよび他の酸成分を吸着したアニオン交換樹脂を再生剤と接触させることにより再生する方法において、該再生剤として、炭酸イオンおよび／又は重炭酸イオンを含む水溶液を用いるアニオン交換樹脂の再生方法であって、前記再生剤が、アルカリ濃度０．１〜２０重量％でｐＨ１３〜１４のアルカリ水溶液に炭酸ガスをバブリングすることにより、炭酸イオンおよび／又は重炭酸イオン濃度を重炭酸イオン換算で１０００ｍｇ／Ｌ以上としたものであることを特徴とするアニオン交換樹脂の再生方法。
【００１８】
［２］  ［１］において、前記アニオン交換樹脂容量に対して３〜２０倍容量の前記再生剤を通水速度ＳＶ３〜６０ｈｒ−１で該アニオン交換樹脂層に通液することを特徴とするアニオン交換樹脂の再生方法。
【００１９】
［３］  ［１］又は［２］において、前記再生剤と接触させて再生したアニオン交換樹脂を、炭酸ガス、ＳＯｘ、ＮＯｘおよび他の酸成分を吸収したアミン液と接触させてアミン液を再生することを特徴とするアミン液の再生方法。
【００２０】
［４］  ［３］において、前記アニオン交換樹脂層に前記アミン液を通液することにより該アミン液を再生する方法であって、該アニオン交換樹脂層の流出液中のＳＯｘおよび／又はＮＯｘ濃度が予め設定した基準値に達した時点でアミン液の通液を停止して、該アニオン交換樹脂の再生を行うことを特徴とするアミン液の再生方法。
【００２１】
［５］  ［４］において、前記アニオン交換樹脂層の流出液中のＳＯｘおよび／又はＮＯｘ濃度をイオンクロマトグラフィで検出することを特徴とするアミン液の再生方法。
【００２２】
［６］  ［３］において、前記アニオン交換樹脂層に前記アミン液を通液することにより該アミン液を再生する方法であって、下記〔１〕式により算出される通液可能量まで該アミン液を通液した時点でアミン液の通液を停止して、該アニオン交換樹脂の再生を行うことを特徴とするアミン液の再生方法。
通液可能量＝Ｒ×Ｍ／Ａ      ・・・〔１〕
（ただし、Ｒ＝アニオン交換樹脂量（Ｌ）
Ｍ＝アニオン交換樹脂の有効イオン交換容量（ｅｑ／Ｌ−樹脂）
Ａ＝アミン液中に存在するＳＯｘおよびＮＯｘを含む強酸性アニオンの
当量（ｅｑ／Ｌ−アミン液）
【発明の効果】
【００２３】
本発明のアニオン交換樹脂の再生方法によれば、炭酸ガス、ＳＯｘ、ＮＯｘおよび他の酸成分を吸着したアニオン交換樹脂の再生剤として、炭酸イオンおよび／又は重炭酸イオンを含むアルカリ水溶液を使用することにより、再生に必要なアルカリ水溶液を大幅に削減した上で、即ち、少ない再生剤量で、アニオン交換樹脂を効率的に再生することができ、再生したアニオン交換樹脂を用いて、炭酸ガス、ＳＯｘ、ＮＯｘおよび他の酸成分を吸収したアミン液から、これらの成分を効率的に吸着除去して再生することができる。
また、このアニオン交換樹脂を用いたアミン液の再生の際に、アニオン交換樹脂の貫流点となった後もアミン液の通液を継続することにより、ＳＯｘおよびＮＯｘを選択的かつ効率的に除去することができる。
【図面の簡単な説明】
【００２４】
【図１】本発明の実施の形態の一例を示す処理装置のフロー図である。
【発明を実施するための形態】
【００２５】
以下に本発明の実施の形態を詳細に説明する。
【００２６】
本発明において、アニオン交換樹脂による再生の対象となるアミン液は、炭酸ガス、ＳＯｘ、ＮＯｘおよび他の酸成分を含むアミン液である。このようなアミン液としては、ボイラの煙道ガス等の石炭、石油、燃料ガスなどを燃焼させた燃焼ガスを、アミン液と接触させて処理することにより、炭酸ガス、ＳＯｘ、ＮＯｘおよび他の酸成分を吸収したアミン液が挙げられる。上記の燃焼ガスは、炭酸ガスのほか、ＳＯ２、ＳＯ３等のＳＯｘ、およびＮＯ、ＮＯ２等のＮＯｘなどの強酸性アニオンを生成する酸成分、ならびにギ酸、酢酸その他の低級有機酸を含む弱酸性アニオンを生成する酸成分などを含む酸性ガスであり、硫化水素等の還元性成分を含まず、酸化性雰囲気のものが多い。上記の燃焼ガスは、アミン液による処理に先立ち、通常、脱硫装置および脱硝装置によりＳＯｘおよびＮＯｘが除去されるが、なお相当量のＳＯｘおよびＮＯｘを含む。このような酸性ガスは窒素、酸素ガスのほかに、通常炭酸ガスを１０〜１５容量％、ＳＯｘおよびＮＯｘをそれぞれ３〜８ｐｐｍ含む。
【００２７】
上記の酸成分を含む酸性ガスと接触させて処理するための吸収液に用いられるアミン液としては、従来より石油、天然ガス等のガス精製プロセスにおいて用いられているアルカノールアミン、その他のアミン液を用いることができる。その具体例としては、モノエタノールアミン（ＭＥＡ）、ジエタノールアミン（ＤＥＡ）、トリエタノールアミン（ＴＥＡ）、ジグリコールアミン（ＤＧＡ）およびメチルジエタノールアミン（ＭＤＥＡ）、ジイソプロパノールアミン（ＤＩＰＡ）等のアルカノールアミンが一般に用いられるが、他のアミン例えばヒンダードアミンのようなアミンであってもよい。これらのアミン液は通常アミン濃度１５〜５５重量％の水溶液として用いられる。
【００２８】
このようなアミン液を用いて前述の酸性ガスを処理し、酸性ガス中の酸成分をアミン液に吸収させる。ここでアミン液に吸収される酸成分は、炭酸ガス、ＳＯｘ、ＮＯｘおよび他の酸成分である。アミン液に吸収された炭酸ガスは、吸収に伴う化学反応の機構により異なる形態をとる。通常、第一および第二アミン液ではカルバミン酸形（ＣＯＯ−）または炭酸イオン形（ＣＯ３２−）をとり、第三アミン液では重炭酸イオン形（ＨＣＯ３−）をとるとされているが、いずれも弱酸性のアニオンとして吸収される。一方、ＳＯｘおよびＮＯｘはいずれも強酸性のアニオンとして吸収される。このほかアミン液中には、アミン液の使用中に分解あるいは酸性ガスとの反応等により生成するギ酸、酢酸等の弱酸性の酸成分、ならびに補給水に含まれる無機酸等の強酸性の酸成分がＨＳＡＳとして蓄積する。
【００２９】
酸成分を吸収したアミン液は、１次再生工程において熱分解することにより、揮散性の酸成分を放出してリーンアミン液を生成する。１次再生で炭酸ガス等の揮散性の酸成分を除去したリーンアミン液は吸収塔に循環して再度酸成分の吸収に供されるが、炭酸ガスの一部は熱分解されずにリーンアミン液中に残留し、またＳＯｘおよびＮＯｘならびにギ酸、酢酸等の弱酸性の酸成分や無機酸等の強酸性の酸成分を含むＨＳＡＳは１次再生では分解されず、リーンアミン液中に残留、蓄積するため、アニオン交換樹脂により２次再生を行う。
【００３０】
リーンアミン液の２次再生に用いるアニオン交換樹脂としては、強塩基性アニオン交換樹脂が好ましい。
【００３１】
本発明においては、このようなリーンアミン液の２次再生に使用され、炭酸ガス、ＳＯｘ、ＮＯｘおよび他の酸成分を吸着したアニオン交換樹脂の再生剤として、炭酸イオンおよび／又は重炭酸イオンを含む水溶液を使用するが、この再生剤は炭酸イオンや重炭酸イオンを含む水溶液であればよく、例えば、次のようにして調製することができる。
（１）  アルカリ水溶液に炭酸ガスをバブリングする。
（２）  水に炭酸塩および／又は重炭酸塩を添加して溶解させる。
【００３２】
上記（１）において、アルカリ水溶液を使用するのは炭酸ガスの溶解を促進させるためである。このように炭酸ガスを溶解させた再生剤では、次のような利点がある。
即ち、燃焼ガスから炭酸ガスを回収する設備において回収した炭酸ガスは、石油増進回収やアンモニアの合成への利用など有効利用ができる場合があるものの、立地場所に応じた利用制限を受け、炭酸ガスの利用用途がない場合は地中貯留等にて処理される。アニオン交換樹脂の再生に、アルカリ水溶液に炭酸ガスをバブリングしたものを用いる場合には、燃焼ガスから炭酸ガスを回収する設備で回収した炭酸ガスを有効利用できる。この場合、再生剤を調製する際にアルカリ水溶液を使用するが、アルカリ水溶液は炭酸ガスの溶解を促進する目的に使用するため、アニオン交換樹脂の再生剤としてアルカリ水溶液を使用する場合と比較してアルカリの使用量を大幅に削減することができる。また、炭酸ガスを利用することで、他の酸や塩を再生剤として使用しないため、高効率かつ少量の薬品でアニオン交換樹脂を再生することが可能となる。
【００３３】
炭酸ガスの溶解に用いるアルカリ水溶液のアルカリとしては、水酸化ナトリウム、水酸化カリウム等の強アルカリを用いることができ、これらは１種を単独で用いてもよく、２種以上を併用してもよい。
【００３４】
アルカリ水溶液のアルカリ濃度が低過ぎると炭酸ガスの溶解効率が悪い。炭酸ガスの溶解効率はアルカリ濃度が高い程良好となるが、アルカリ水溶液のアルカリ濃度を過度に高くするとアニオン交換樹脂の劣化を促進するだけでなく、アルカリ剤コストが高くつき、好ましくない。従って、アルカリ水溶液のアルカリ濃度は、０．１〜２０重量％、特に１〜８重量％であることが好ましい。また、アルカリ水溶液のｐＨは１３〜１４程度であることが好ましい。
【００３５】
アルカリ水溶液への炭酸ガスのバブリング方法としても特に制限はないが、密閉型容器に炭酸ガスを供給しながら撹拌機にて炭酸ガスを分散、溶解する方法が、短時間でより高濃度の炭酸ガスを溶解させることができることから好ましい。
【００３６】
上記（２）において、水に溶解させる炭酸塩としては、炭酸ナトリウム、炭酸カリウム、炭酸リチウム等が挙げられ、重炭酸塩としては重炭酸ナトリウム、重炭酸カリウム、重炭酸リチウム等が挙げられる。これらは、１種を単独で用いてもよく、２種以上を併用してもよい。
【００３７】
（１），（２）のいずれの方法で調製された再生剤であっても、再生剤の炭酸イオンおよび／又は重炭酸イオン水溶液中の炭酸イオンおよび／又は重炭酸イオン濃度は、重炭酸イオン換算濃度として１０００ｍｇ／Ｌ以上、特に４０００ｍｇ／Ｌ以上であることが好ましい。この炭酸イオンおよび／又は重炭酸イオン濃度が低過ぎると、本発明によるアニオン交換樹脂の再生効率の向上効果を十分に得ることができない。ただし、炭酸イオンおよび／又は重炭酸イオン濃度を過度に高くするとアルカリを多量に使用することから、炭酸イオンおよび／又は重炭酸イオン濃度の上限は、重炭酸イオン換算濃度で、通常１５０，０００ｍｇ／Ｌ以下である。
【００３８】
このような再生剤によるアニオン交換樹脂の再生方法としては、アニオン交換樹脂と再生剤とを効率的に接触させることができる方法であれば特に制限はなく、浸漬法、流動接触法、カラム通液式などいずれの方法も採用することができるが、接触効率の面でカラム通液式が好ましい。
【００３９】
カラム通液式によるアニオン交換樹脂の再生の場合、カラムに充填したアニオン交換樹脂容量に対し３〜２０倍容量、特に５〜１０倍容量の再生剤を通液ＳＶ３〜６０ｈｒ−１、特に５〜４０ｈｒ−１で通液することが好ましい。アニオン交換樹脂の再生に用いる再生剤量が少な過ぎるとアニオン交換樹脂を十分に再生することができず、多過ぎてもそれ以上の再生効果は望めず、徒に再生剤量、再生時間が増加して不利である。
また、通液速度が速過ぎるとアニオン交換樹脂と再生剤との接触が十分でないことにより良好な再生効果が得られず、通液速度が過度に遅いと再生に長時間を要し、工業的に不利である。
【００４０】
次に、このようにして再生したアニオン交換樹脂を用いて、炭酸ガス、ＳＯｘ、ＮＯｘおよび他の酸成分を吸収したアミン液（リーンアミン液）を再生する方法について説明する。
【００４１】
リーンアミン液をアニオン交換樹脂により再生する方法としては特に制限はないが、再生効率の面から、アニオン交換樹脂層にリーンアミン液を通液するカラム通液式を採用することが好ましい。
【００４２】
アニオン交換樹脂による再生に供されるリーンアミン液に含まれる酸成分は、通常炭酸ガスが１０００〜１６０００ｍｇ／Ｌ、ＳＯｘおよびＮＯｘがそれぞれ１００〜１０００ｍｇ／Ｌ、ギ酸、酢酸等の他のＨＳＡＳがそれぞれ１０〜１００ｍｇ／Ｌ程度である。
【００４３】
従来、アニオン交換樹脂の再生剤として水酸化ナトリウムを用いた場合、アニオン交換樹脂はＯＨ型となっており、このようなアニオン交換樹脂を用いてアミン液を再生する場合、アニオン交換樹脂の水酸化物イオンがアミン液中のＳＯｘおよびＮＯｘとイオン交換する。
本発明のアニオン交換樹脂の再生方法では、再生剤として炭酸イオンおよび／又は重炭酸イオンを溶解した水溶液を使用しているため、再生後のアニオン交換樹脂はＣＯ３型となる。アニオン交換樹脂との吸着性において、炭酸イオンや重炭酸イオンは水酸化物イオンより吸着性が高いため、末端基の脱着によるＳＯｘおよびＮＯｘの除去効率は低下する。そのため再生剤として炭酸イオンおよび／又は重炭酸イオンを溶解した水溶液を用いて再生を行った後、アルカリ水溶液のみを再生剤として使用しアニオン交換樹脂をＯＨ型とし、アミン液の浄化再生に用いることもできるが、この場合は多量の再生剤が必要となり、また再生排水も増加するため、ギ酸等弱酸成分の選択的除去を目的とする場合を除き適切ではない。
【００４４】
リーンアミン液をアニオン交換樹脂層に通液すると、通液を開始してしばらくはアミン液に含まれるすべての酸成分がほぼ同等に吸着除去される。燃焼ガス中の炭酸ガスを吸収し１次再生されたリーンアミン液であっても、高濃度の炭酸ガスがアミン液中に存在するため、アニオン交換樹脂に吸着したアニオン種にしめる炭酸ガスの割合は必然的に高くなり、除去対象であるＨＳＡＳの割合が相対的に低くなる。アニオン交換樹脂層が飽和に達すると、ＳＯｘおよびＮＯｘのような強酸性の酸成分は吸着性が高いため、炭酸ガスやギ酸、酢酸等の弱酸性の酸成分を追出して吸着し、追出された炭酸ガスやギ酸、酢酸等の弱酸性の酸成分がリークし始める。弱酸性の酸成分がリークし始めると、流出液の導電率が上昇して貫流点（アニオン交換樹脂が破過に達した点）として検出される。一般的なイオン交換では、流出液の導電率の上昇により貫流点が検出された段階で、通液を停止して樹脂の再生に移行するが、本発明におけるアミン液の再生では、この段階ではアニオン交換樹脂はアミン液組成に応じて炭酸ガスを多く吸着していて、除去対象であるＳＯｘおよびＮＯｘはあまり吸着されていない。従ってこの段階でアニオン交換樹脂の再生に移行すると、再生剤の大部分を炭酸ガスの脱着に使用することとなり、単位操作あたりのＨＳＡＳの除去量を確保できず、再生剤を多量に消費することになり効率が悪い。
【００４５】
前述の如く、アニオン交換樹脂による再生に供されるリーンアミン液に含まれる酸成分は、通常、炭酸ガスが１０００〜１６０００ｍｇ／Ｌ、ＳＯｘおよびＮＯｘがそれぞれ１００〜１０００ｍｇ／Ｌ、ギ酸、酢酸等の他のＨＳＡＳがそれぞれ１０〜１００ｍｇ／Ｌ程度である。このうち炭酸ガスは熱分解性のため除去する必要はなく、ギ酸、酢酸等炭酸ガス以外の弱酸性の酸成分は蓄積速度が低く、低濃度では害はないので常に除去する必要はなく、蓄積して有害な濃度になった時点で除去すればよいため、除去すべきＨＳＡＳはＳＯｘおよびＮＯｘとなる。このため、弱酸成分がリークして導電率が上昇する貫流点となった後もアミン液の通液を継続し、アニオン交換樹脂層の流出液中のＳＯｘおよび／又はＮＯｘ濃度が予め設定した基準値に達した時点でアミン液の通液を停止するか、或いは下記〔１〕式により算出される通液可能量までアミン液を通液した時点でアミン液の通液を停止して、アニオン交換樹脂層の再生に移行することが、アミン液からＳＯｘおよびＮＯｘを選択的に除去することができ、また、アニオン交換樹脂の再生に当たり、再生剤の必要量を低減することができ、好ましい。
通液可能量＝Ｒ×Ｍ／Ａ      ・・・〔１〕
（ただし、Ｒ＝アニオン交換樹脂量（Ｌ）
Ｍ＝アニオン交換樹脂の有効イオン交換容量（ｅｑ／Ｌ−樹脂）
Ａ＝アミン液中に存在するＳＯｘおよびＮＯｘを含む強酸性アニオンの
当量（ｅｑ／Ｌ−アミン液）
【００４６】
アミン液の通液を停止する時点を、アニオン交換樹脂層の流出液中のＳＯｘおよび／又はＮＯｘ濃度に基いて制御する場合、流出液中のＳＯｘおよび／又はＮＯｘ検出装置としては、ＳＯｘおよびＮＯｘのリークを検出できる装置であれば制限はなく、イオンクロマトグラフィ、吸光光度法、イオン電極法、水晶重みセンサー、カチオン交換樹脂前処理付き全窒素計、カチオン交換樹脂前処理付き紫外線吸収法、電位差滴定方式ヨウ素滴定法などを採用する検出装置を用いることができるが、特にイオンクロマトグラフィ例えばサプレッサー方式イオンクロマトグラフィ、その他のイオン検出装置を用いるのが好ましい。これらの装置はそれぞれ精度、検出速度などの特性が異なるので、それぞれの特性にあわせて採用することができる。
【００４７】
本発明において、アニオン交換樹脂の再生に移行する、アニオン交換樹脂層の流出液のＳＯｘおよび／又はＮＯｘ濃度の基準値とは、通常ＳＯｘ濃度５００〜１０００ｍｇ／Ｌ、ＮＯｘ濃度５００〜１０００ｍｇ／Ｌ、或いはＳＯｘとＮＯｘの合計濃度１０００〜２０００ｍｇ／Ｌの範囲で設定することが好ましい。
また、アミン液の通液が上記〔１〕式で算出された通液可能量となり、アミン液の通液を停止してアニオン交換樹脂の再生に移行する時点とは、上記〔１〕式で算出された通液可能量の８０〜１２０％、特に９５〜１０５％の範囲のアミン液を通液した時点とすることが好ましい。
【００４８】
このように、ＳＯｘおよび／又はＮＯｘのリークが基準値に達した時点では、アニオン交換樹脂はＳＯｘおよび／又はＮＯｘでほぼ飽和した状態となる。この状態でアニオン交換樹脂を再生すると、再生剤はＳＯｘおよびＮＯｘの溶離に選択的に用いられるので、アミン液から効率よくＳＯｘおよびＮＯｘを除去することができる。これによりアニオン交換樹脂の交換容量を有効に利用して、少ない樹脂量でＳＯｘおよびＮＯｘの除去を効率よく行うことができる。ただし、一般的な再生剤である水酸化ナトリウムなどアルカリ水溶液のみをアニオン交換樹脂の再生剤として使用した場合、特にＮＯｘに由来する硝酸イオンが水酸化物イオンに比較してアニオン交換樹脂との吸着が強い高いため、多量の水酸化ナトリウムが必要となり、再生効率が悪くなる。
【００４９】
前述したように、アミン液の再生処理において、弱酸成分がリークして導電率が上昇する貫流点となった後もリーンアミン液の通液を継続すると、アニオン交換樹脂との吸着性の差に基づき、より吸着性の高い酸成分がより吸着性の低い酸成分を追出して吸着するため、ＳＯｘおよびＮＯｘを選択的かつ効率的に除去することができる。再生剤として炭酸ガスを溶解したアルカリ水溶液を用いた再生を行った後、別途アルカリ水溶液を使用せずに、アニオン交換樹脂をＣＯ３型のままで、アミン液の２次再生処理に使用する際に、ＳＯｘおよびＮＯｘは炭酸イオンや重炭酸イオンよりアニオン交換樹脂に対する吸着性が高いため、アミン液の通液を貫流点で終了せず、ＳＯｘまたはＮＯｘのリークが基準値に達する時点までアミン液の通液を継続することにより、ＣＯ３型のアニオン交換樹脂でもＳＯｘおよびＮＯｘを選択的かつ効率的に除去することができる。特にＳＯｘおよびＮＯｘのリークの値が、２次再生前のリーンアミン液中の各濃度を上回る値となるまで通液することにより、より選択的なＨＳＡＳの除去が可能となる。そのため、本発明のアニオン交換樹脂およびアミン液の再生方法により、少ない再生剤の使用でＳＯｘおよびＮＯｘを効率よく除去することができる。
【００５０】
以下、本発明を適用した処理装置のフロー図を示す図１を参照して、本発明の実施の形態をより具体的に説明する。
【００５１】
図１において、１はガス処理工程を構成する吸収塔、２は再生塔であり、流路Ｌ１、Ｌ２により、ポンプＰ１、Ｐ２および熱交換器３、４を介して連絡している。吸収塔１および再生塔２は内部に充填層５、６を備え、気−液接触によりそれぞれアミン液への酸性ガスの吸収およびアミン液の１次再生を行うように構成されている。
【００５２】
吸収塔１には流路Ｌ３、Ｌ４が連絡している。流路Ｌ３は、ボイラ等から煙道ガス等の石炭、石油、燃料ガスなどを燃焼させた燃焼ガスのような酸成分を含む酸性ガスを、脱塵、脱硝、脱硫装置等を経由して吸収塔１に導入するものであり、また流路Ｌ４は吸収塔１の処理ガスの排出流路であり、煙突等に導かれるが、詳細な図示は省略されている。
【００５３】
吸収塔１では、流路Ｌ３から導入される酸成分を含む酸性ガスを充填層５において、流路Ｌ１から導入されるリーンアミン液と接触させ、これにより酸成分を吸収除去して処理ガスを流路Ｌ４から系外へ放出し、生成するリッチアミン液を流路Ｌ２から再生塔２へ送るように構成されている。再生塔２では、流路Ｌ５からリーンアミン液をリボイラ７へ送って蒸気加熱することにより、流路Ｌ２から入るリッチアミン液を熱分解して蒸気ストリッピングし、炭酸ガスのアミン塩のような熱分解性のアミン塩を分解して酸成分を放出し、アミン液を１次再生してリーンアミン液を生成する。リーンアミン液は流路Ｌ１から吸収塔１に循環し、蒸気はコンデンサ８で凝縮し、セパレータ９で凝縮水を分離して流路Ｌ６から再生塔２へ還流するように構成されている。また、セパレータ９で凝縮水と分離回収された炭酸ガスは流路Ｌ７からコンプレッサー等を経由して貯留設備に導かれるが、詳細な図示は省略されている。
【００５４】
流路Ｌ１からリーンアミン液を導く流路Ｌ９がイオン交換装置１０に連絡し、イオン交換装置１０から２次再生されたリーンアミン液を導く流路Ｌ１０が流路Ｌ１に連絡している。イオン交換装置１０はカチオン交換樹脂塔１１およびアニオン交換樹脂塔１２を備える。それぞれ強酸性カチオン交換樹脂を充填したカチオン交換樹脂層１３、および強塩基性アニオン交換樹脂を充填したアニオン交換樹脂層１４を内蔵している。カチオン交換樹脂塔１１ではリーンアミン液中のナトリウムイオンやカリウムイオン等のカチオンを除去し、アニオン交換樹脂塔１２ではリーンアミン液中に残留する炭酸ガスおよびＨＳＡＳを構成する他のアニオンを除去して２次再生する。リーンアミン液中にカチオンが含まれない場合には、カチオン交換樹脂塔１１を省略することができる。これらはリーンアミン液を導く流路Ｌ９において、フィルター１５および活性炭塔１６の下流に設けられ、流路Ｌ１１、アミン液貯槽２１を経てポンプＰ３により流路Ｌ１０から流路Ｌ１に循環するよう連絡している。
【００５５】
イオン交換装置１０は、カチオン交換樹脂再生剤槽１７およびアニオン交換樹脂再生剤槽１８を備え、それぞれの再生剤は流路Ｌ１２、Ｌ１３より各樹脂塔１１，１２に導入され、流路Ｌ１４を経由して再生排水貯槽２０に回収される。図１では、各樹脂塔１１，１２を再生剤が下降流で通液するよう図示されているが、各樹脂塔１１，１２を再生剤が上昇流で通液するように構成することも可能である。アニオン交換樹脂再生剤槽１８は、ガス処理工程にて回収された炭酸ガスを流路Ｌ７から分岐した流路Ｌ８より導入し、炭酸ガスを水酸化ナトリウム水溶液に溶解する設備を備える。炭酸ガスの溶解量を制御するために、アニオン交換樹脂再生剤槽１８の気相部に炭酸ガス濃度計１９を設け、気相部の炭酸ガス濃度に基づく溶解量の制御が行われる。この炭酸ガス濃度計１９にかわり気相部の炭酸ガス圧力計を用いて炭酸ガスの溶解量を制御することも可能である。
【００５６】
アニオン交換樹脂塔１２の入口に設けたサプレッサー方式イオンクロマトグラフィのようなイオン検出装置２２、およびアニオン交換樹脂塔１２の出口に設けた積算流量計２４により、前記〔１〕式により求められる通液可能量を検知してアミン液の通液を停止することができる。また、アニオン交換樹脂塔１２の出口に設けたサプレッサー方式イオンクロマトグラフィのようなイオン検出装置２３により、ＳＯｘまたはＮＯｘのリークを検知し、リーク量が基準値に達した時点でアミン液の通液を停止することもできる。
【実施例】
【００５７】
以下、本発明の実施例について説明するが、本発明はその要旨を超えない限り、以下の実施例に限定されるものではない。
【００５８】
[参考例１，２、実施例３，４]
強塩基性アニオン交換樹脂(ダウエックスＭＳＡ、ダウケミカル社製、登録商標)５５ｍＬ−樹脂を、内径１０ｍｍの円筒カラムに７００ｍｍの高さに充填し、１０重量％硝酸カリウム水溶液を４５８ｍＬ／ｈｒ(ＳＶ＝８．３ｈｒ−１、ＬＶ＝５．８ｍ／ｈｒ)で３８５ｍＬ(７ＢＶ)通液し、硝酸イオンを吸着したアニオン交換樹脂を調製した。
ｐＨを調整した水酸化ナトリウム水溶液１Ｌを含むビーカーに、硝酸イオンを吸収させたアニオン交換樹脂１０ｍＬを添加し、スターラーにて攪拌しながら炭酸ガスを１ＮＬ／ｍｉｎで供給してバブリングを３０分間行い、水酸化ナトリウム水溶液中の硝酸イオン濃度および重炭酸イオン濃度を測定した。これらの測定結果を表１に示す。表１には炭酸ガスのバブリング開始前の水溶液のｐＨを初期ｐＨとして記載すると共に、ＮａＯＨ濃度を記載した。また、炭酸ガスについては炭酸イオンと重炭酸イオンの平衡関係が成立するが、便宜上重炭酸イオンとして換算した結果を記載した。
【００５９】
【表１】
0005919894.tif 000002
【００６０】
表１より明らかなように、初期ｐＨおよびＮａＯＨ濃度、すなわち炭酸ガスを溶解する水酸化ナトリウム水溶液のｐＨおよびＮａＯＨ濃度が高いほど、アニオン交換樹脂から硝酸イオンを効率よく脱着できている。同様に初期ｐＨおよびＮａＯＨ濃度が高いほど、重炭酸イオン濃度が高く、炭酸ガスの溶解を促進できている。なお、参考例１，２、実施例３，４で使用したアニオン交換樹脂の総イオン交換容量は１．１ｅｑ／Ｌ−樹脂であり、硝酸イオンの式量が６２ｇ／ｅｑであることから、アニオン交換樹脂が硝酸イオンのみを吸着して飽和しており、再生処理により全て脱着すると仮定した場合の硝酸イオン濃度は次の式により６８２ｍｇ／Ｌとなる。
１．１ｅｑ／Ｌ−樹脂×０．０１Ｌ／Ｌ×６２ｇ／ｅｑ×１０００＝６８２ｍｇ／Ｌ
従って、初期ｐＨ１４の実施例４では３０分の炭酸ガス溶解操作で硝酸イオンの約８８％を脱着した結果となる。
【００６１】
[比較例１]
参考例１，２、実施例３，４における炭酸ガスの効果を確認するため、実施例４において、炭酸ガスによるバブリングを実施しなかったこと以外は同様にして、スターラーのみで３０分間攪拌し、水酸化ナトリウム水溶液中の硝酸イオン濃度および重炭酸イオン濃度を測定した結果を表２に示す。
【００６２】
【表２】
0005919894.tif 000003
【００６３】
表２より、初期ｐＨが同じ条件の実施例４と比較すると、炭酸ガスを溶解しない場合は、硝酸イオンの脱着率が２／３程度に減少している。
また、攪拌時間を延長しても水酸化ナトリウム水溶液中の硝酸イオン濃度の変化は小さかったことから、炭酸ガスを溶解することにより硝酸イオンの脱着が促進されていることが確認された。
また、この比較例１の硝酸イオン濃度は、初期ｐＨ１３の実施例３における硝酸イオン濃度と同程度であり、この結果から、炭酸ガスを溶解させることにより、再生剤のアルカリ水溶液のアルカリ濃度を低減できることが分かる。
【００６４】
[実施例５〜７]
運転初期のリーンアミン液を模擬して、純水にアミンを添加し、さらにＳＯｘおよびＮＯｘ由来のＨＳＡＳアニオンに相当する硫酸イオンおよび硝酸イオンを添加し、さらに吸収した炭酸ガスを模擬して炭酸カリウムを添加して、下記組成の模擬リーンアミン液を調製した。
【００６５】
＜模擬リーンアミン液組成＞
メチルジエタノールアミン(ＭＤＥＡ)：４０重量％
硫酸イオン：２，０００ｍｇ／Ｌ(４１．７ｍｅｑ／Ｌ)
硝酸イオン：２，０００ｍｇ／Ｌ(３２．３ｍｅｑ／Ｌ)
炭酸カリウム：５，０００ｍｇ／Ｌ
炭酸ガスの吸収に使用されるアミン液にはカリウムは含まれないため、この模擬リーンアミン液を強酸性カチオン交換樹脂に通液することでカリウムイオンを除去して試験液とし、カラム通液試験に使用した。
【００６６】
カラムとしては、強塩基性アニオン交換樹脂(ダウエックスＭＳＡ、ダウケミカル社製、登録商標)５５ｍＬ−樹脂を、内径１０ｍｍの円筒カラムに７００ｍｍの高さに充填したものを使用し、４５８ｍＬ／ｈｒ(ＳＶ＝８．３ｈｒ−１、ＬＶ＝５．８ｍ／ｈｒ)で試験液を０．８５Ｌ通液して浄化液を得た（第１回目の吸着操作）。
【００６７】
試験液の通液量は、前記〔１〕式に基づき計算した。
〔１〕式に樹脂量５５ｍＬ−樹脂、アニオン交換樹脂の有効イオン交換容量１．１５ｍｅｑ／Ｌ−樹脂、アミン液中の強酸性アニオン当量７４ｍｅｑ／Ｌを代入して計算すると、通液可能量は０．８５Ｌと計算される。
【００６８】
試験液をカラムに通液後、アニオン交換樹脂の再生を行った。再生剤は、所定濃度の水酸化ナトリウム水溶液１Ｌに、炭酸ガスを１ＮＬ／ｍｉｎで供給してバブリングを３０分間行って調製し、４５８ｍＬ／ｈｒ(ＳＶ＝８．３ｈｒ−１、ＬＶ＝５．８ｍ／ｈｒ)で２７５ｍＬ（５ＢＶ）通液してアニオン交換樹脂を再生した。なお再生の前後に純水１６５ｍＬ（３ＢＶ）による水洗を行った（第１回目の再生操作）。
【００６９】
第１回目の再生を行ったアニオン交換樹脂をそれぞれカラムに充填し、第１回目の吸着操作と同様の条件で試験液のカラム通液試験を行った（第２回目の吸着操作）。この第２回目の吸着操作における試験液と浄化液の硫酸イオンおよび硝酸イオン濃度を測定し、カラム通液前後の各イオンの濃度差から各イオンの吸着量を計算した。
【００７０】
次いで、第１回目の吸着操作を行った後のアニオン交換樹脂を第１回目の再生操作と同様の条件で再生した（第２回目の再生操作）。この第２回目の再生操作における再生排水中の硫酸イオンおよび硝酸イオン濃度を測定し、各イオンの脱着量を計算した。また、吸着量に対する脱着量の割合を脱着率とした。これら測定結果に基づく結果を表３に示す。
なお、表３には、用いた再生剤の炭酸ガス溶解量を水酸化ナトリウム水溶液中の重炭酸イオン濃度として示した。この濃度は、イオンクロマトグラフィーにより求めた値である。
【００７１】
【表３】
0005919894.tif 000004
【００７２】
表３より、水酸化ナトリウム濃度の上昇とともに、硫酸イオンおよび硝酸イオンの吸着量の増加が認められる。また、各イオンで脱着率の差があるものの、強酸性アニオンの脱着率は８８％以上であることが確認できる。なお、実施例７における硫酸イオンと硝酸イオンの吸着量の合計が４４ｍｅｑであり、樹脂量が５５ｍＬ−樹脂であることから強酸性アニオンに対する有効イオン交換容量は０．８０ｅｑ／Ｌ−樹脂となる。
【００７３】
[比較例２]
実施例５〜７における炭酸ガスの効果を確認するため、実施例７において、炭酸ガスの溶解操作のみを省略し、その他は実施例７と同様の操作を行って得られた結果を表４に示す。
【００７４】
【表４】
0005919894.tif 000005
【００７５】
表４より、吸着量と脱着量において、比較例２の結果は実施例７のみならず実施例６の結果も下回り、また脱着率においては実施例５〜７のすべてを下回ることからが分かる。
【００７６】
この結果から、アルカリ水溶液に炭酸ガスを溶解させることにより、アニオン交換樹脂に吸着した硫酸イオンおよび硝酸イオンを効率的に脱着でき、これにより吸着量を増加させることができることが分かる。
なお、比較例２における硫酸イオンと硝酸イオンの吸着量の合計が３３ｍｅｑであり、樹脂量が５５ｍＬ−樹脂であることから、強酸性アニオンに対する有効イオン交換容量は０．６ｅｑ／Ｌ−樹脂となり、実施例７と比較すると炭酸ガスを溶解することによる有効イオン交換容量の増加率は約３３％に相当し、また、実施例６と比較すると同程度の有効イオン交換容量であることから、水酸化ナトリウム使用量の削減率は７５％に相当する。
【符号の説明】
【００７７】
１  吸収塔
２  再生塔
３，４  熱交換器
５，６  充填層
７  リボイラ
８  コンデンサ
９  セパレータ
１０  イオン交換装置
１１  カチオン交換樹脂塔
１２  アニオン交換樹脂塔
１３  カチオン交換樹脂層
１４  アニオン交換樹脂層
１５  フィルター
１６  活性炭塔
１７  カチオン交換樹脂再生剤槽
１８  アニオン交換樹脂再生剤槽
１９  炭酸ガス濃度計
２０  再生排水貯槽
２１  アミン液貯槽
２２，２３  イオン検出装置
２４  積算流量計
【図１】
0005919894.tif 000006